ПРОЦЕСС ПОДГОТОВКИ ПОРИСТЫХ ПРОПИЛЕНОВЫХ ПОЛИМЕРОВ

3
1. Процесс получения пористого пропиленового (со)полимера с пористостью выше 0,33 см/г проходит в каталитической системе, включающей (а) компонент твердого катализатора, содержащий галогенид магния, соединение титана, имеющее как минимум Ti-галоген и два электронодонорных соединения, одно из которых присутствует в количестве от 50 до 90% моль относительно общего количества доноров и выбрано из сукцинатов, а другое выбрано из 1,3 диэфиров, (b) алюминийалкил, и дополнительно (с) внешнее электронодонорное соединение, и включает следующие стадии:
(i) контакт компонентов катализатора (а), (b) и дополнительно (с) в течение периода времени от 1 до 60 мин, при температуре от 35 до 55°С (по выбору),
2
1
10
(ii) предварительная полимеризация с одним или несколькими олефинами с формулой СН=CHR, где R представляет собой H или углеводородную группу C-С, до формирования количества полимера примерно от 0,1 примерно до 1000 г на грамм компонента твердого катализатора (а); и
4
10
(iii) полимеризация пропилена в необязательном присутствии небольшого количества этилена и/или альфа-олефинов С-С, производящих указанный пористый пропиленовый (со)полимер.
2. Процесс по п. 1, в котором контакт с шагом (i) проводится при температуре от 40 до 50°С.
3. Процесс по п. 1, в котором время контакта этапа (i) составляет от 3 до 40 минут.
4. Процесс по п. 1, в котором весовое соотношение (b)/(а) составляет 5-10.
5. Процесс по п. 1, в котором каталитический компонент (а) имеет средний размер частиц больше 60 мкм.
3
6. Процесс по п. 1, в котором пористость полимера из стадии (iii) составляет предпочтительно от 0,33 до 0,60 см/г.
3
7. Процесс по п. 6, в котором пористость полимера из стадии (iii) составляет от 0,35 до 0,60 см/г.
3
8. Процесс по п. 1, в котором каталитический компонент (а) имеет пористость выше 0,40 см/г.